(57)【特許請求の範囲】
【請求項１】
樹脂成分として下記ａ及びｂのみを含み、更に下記ｃ又はｄを含有している電子写真シームレスベルトであって、
下記ａ、ｂ及びｃ又はｄの割合が、下記ａを１００質量部に対して、下記ｂが３〜４０質量部、下記ｃ又はｄが０．０２〜１０質量部であることを特徴とする電子写真シームレスベルト：
ａ：熱可塑性フッ素樹脂；
ｂ：ポリエーテルエステルアミドまたはポリエーテルアミド；
ｃ：フッ素原子含有界面活性剤；
ｄ：ハロゲン化金属。
【請求項２】
前記熱可塑性フッ素樹脂が、ポリフッ化ビニリデン及びフッ化ビニリデン共重合体から選ばれる少なくとも１つである請求項１に記載の電子写真シームレスベルト。
【請求項３】
前記ｃとして、パーフルオロアルキルスルホン酸のアルカリ金属塩を含んでいる請求項１又は２に記載の電子写真シームレスベルト。
【請求項４】
前記ｃとして、パーフルオロアルキルカルボン酸のアルカリ金属塩を含んでいる請求項３に記載の電子写真シームレスベルト。
【請求項５】
前記ｄとして、フッ化ナトリウム、塩化カリウムまたは塩化リチウムを含んでいる請求項１〜４の何れかに記載の電子写真シームレスベルト。
【請求項６】
請求項１乃至５のいずれかに記載の電子写真シームレスベルトを具備していることを特徴とする電子写真装置。
【請求項７】
該電子写真シームレスベルトを中間転写ベルトとして具備している請求項６に記載の電子写真装置。
【発明の詳細な説明】
【０００１】
【発明の属する技術分野】
本発明は、電子写真装置に用いられるベルト状感光体、中間転写ベルト、転写搬送ベルト、紙搬送ベルトなどの電子写真シームレスベルトに関する。
【０００２】
【従来の技術】
電子写真シームレスベルトは、例えば、電子写真装置の部品であるベルト状感光体、中間転写ベルト、転写搬送ベルト、紙搬送ベルトなどの電子写真装置用として使用されている。
【０００３】
電子写真シームレスベルトは、樹脂、ゴム、エラストマーなどのバインダー成分中に抵抗制御剤を分散して電気抵抗を調節したものが一般的であるが、電気抵抗の調整方法には大別して以下の３種が挙げられる。
【０００４】
（１）バインダー成分中にカーボンブラックなどの導電性フィラーを分散する方法
（２）バインダー成分中に界面活性剤を分散する方法
（３）バインダー成分中にイオン導電ポリマー（高分子型帯電防止剤）を分散する方法
（１）の方法は、現在多くの分野で主流な電気抵抗の調整方法であり、電気抵抗の温湿度の影響を受け難いというメリットを有してはいるが、バインダー成分中に導電性フィラーを均一に分散させることは非常に困難であり、このような方法で抵抗調整を行った電子写真シームレスベルトでは、ベルトの電気抵抗のバラツキによる転写抜けやリークなどの画像不良が発生する場合があった。
【０００５】
また、（２）の方法は、表面抵抗の低下は見られるものの体積抵抗率は低下し難く、体積抵抗率を調整しようとすると界面活性剤の添加量が多くなり、ベルト表面にブリードアウトするという不具合があった。
【０００６】
また、（３）の方法は、電気抵抗のバラツキや添加剤のブリードアウトの問題は少ないものの、イオン導電ポリマーをある程度多量に添加しないと電気抵抗が低下しないことから、バインダー成分との相溶性が問題となることが多く、特にフッ素系樹脂をバインダー成分とした場合、イオン導電性ポリマーがフッ素系樹脂中で均一に分散し難く、得られるベルトの表面性や機械特性が不十分な場合があった。
【０００７】
また、上述のような電子写真シームレスベルトを、ベルト表面にトナーが付着する機会のある中間転写ベルトや転写搬送ベルトとして使用した場合には、ベルトとトナーの離型性が未だ不十分であり、ベルト表面にトナーが固着するいわゆるフィルミング現象が発生する場合があった。
【０００８】
【発明が解決しようとする課題】
そこで、本発明者らは、前述の問題点を解決した、従来のものとは異なる新規な電子写真シームレスベルトを提案する。
【０００９】
したがって、本発明の目的は、電気抵抗が極めて均一で、表面性および機械特性に優れた、電子写真シームレスベルトを提供することにある。
【００１０】
本発明者らは、電気抵抗の均一化には、カーボンブラックなどの導電性フィラーを分散することにより電気抵抗を調整する電子導電系よりも、高分子型帯電防止剤を用いたイオン導電系の方が有利であること、トナーの離型性などを考慮して電子写真シームレスベルトのバインダー成分として熱可塑性フッ素樹脂を用いることに着目して鋭意検討した。
【００１１】
一般的に、ポリエーテルエステルアミドやポリエーテルアミドなどの高分子型帯電防止剤は、バインダー樹脂中でスジ状の連続相を形成することにより制電性（半導電性）を発現すると考えられており、過度の高分子型帯電防止剤の分散は制電性の低下を招くということが知られている。
【００１２】
しかしながら、このようにスジ状に高分子型帯電防止剤が分散した樹脂組成物により電子写真シームレスベルトを製造した場合、得られる電子写真シームレスベルトの表面性が悪く、電子写真装置に組み込んで画像を出力した場合、画像ががさつく傾向にあった。また、電子写真シームレスベルトを押し出し成形により成形した場合には、押し出し方向（ベルトの軸方向）に高分子型帯電防止剤がスジ状に配向し、ベルトが端部から裂け易いという問題を有していた。このようなベルト端部の引き裂きは電子写真シームレスベルトのバインダー成分としてフッ素樹脂を用いた場合に顕著であった。
【００１３】
特公平０８−００７５０５号公報では、熱可塑性樹脂中にポリエーテルエステルアミドまたはポリエーテルアミドとスルホン酸金属塩を含有したシームレスベルトの記載があるが、ベルトの表面性（高分子型帯電防止剤の分散性、トナーの離型性）や機械特性（耐引き裂き性）に関する記載はなく、それらに関して一切考慮されていないものである。
【００１４】
そこで、本発明者らは、熱可塑性フッ素樹脂中に高分子型帯電防止剤であるポリエーテルエステルアミドまたはポリエーテルアミドを均一に分散させつつ、かつ、制電性（半導電性）が低下しない配合に関して鋭意検討した結果、フッ素樹脂中にポリエーテルエステルアミドまたはポリエーテルアミド、および、フッ素原子含有界面活性剤またはハロゲン化アルカリ金属を配合することにより、電気抵抗が極めて均一で、かつ、表面性と機械特性を満足したシームレスベルトを得ることができることを見出した。
【００１５】
【課題を解決するための手段】
すなわち、本発明は、樹脂成分として下記ａ及びｂのみを含み、更に下記ｃ又はｄを含有している電子写真シームレスベルトであって、
下記ａ、ｂ及びｃ又はｄの割合が、下記ａを１００質量部に対して、下記ｂが３〜４０質量部、下記ｃ又はｄが０．０２〜１０質量部であることを特徴とする電子写真シームレスベルトである：
ａ：熱可塑性フッ素樹脂；
ｂ：ポリエーテルエステルアミドまたはポリエーテルアミド；
ｃ：フッ素原子含有界面活性剤；
ｄ：ハロゲン化金属。
【００１６】
また、本発明は、上記電子写真シームレスベルトを有することを特徴とする電子写真装置である。
【００１７】
【発明の実施の形態】
本発明において、フッ素原子含有界面活性剤またはハロゲン化アルカリ金属を配合することにより、フッ素樹脂中でのポリエーテルエステルアミドまたはポリエーテルアミドの分散性が向上し、非常に均一に分散する。このことは、フッ素原子含有界面活性剤やハロゲン化アルカリ金属がポリエーテルエステルアミドまたはポリエーテルアミドの分散剤として作用しているからであると思われ、ドデシルベンゼンスルホン酸塩を用いた特公平０８−００７５０５号公報では得られなかった効果である。また、ここでポリエーテルエステルアミドまたはポリエーテルアミドがフッ素樹脂中で均一に分散しているにも関わらず、安定した抵抗制御性を発現している理由としては、ポリエーテルエステルアミドまたはポリエーテルアミドのエーテルユニット中でフッ素原子含有界面活性剤またはアルカリ金属塩が良好なイオン導電性を示しているからであると考えられる。
【００１８】
また、別の従来技術として、特開平０８−２８６５２１号公報でフッ素原子含有界面活性剤を含有した中間転写体の記載があるが、ここでフッ素原子含有界面活性剤は虫食い画像の防止に効果があるという記載があるのみであり、ポリエーテルエステルアミドまたはポリエーテルアミドと併用することにより上記本発明のような特異的な特性を見出した本発明とは全く異なるものである。
【００１９】
本発明において、ポリエーテルエステルアミドまたはポリエーテルアミドが熱可塑性フッ素樹脂１００質量部に対して、３質量部未満では抵抗制御効果が少なく、４０質量部を超える場合にはフッ素樹脂との相溶性が悪くなってしまい、ベルトとして使用した場合に裂けやすくなってしまう。
【００２０】
また、フッ素原子含有界面活性剤またはハロゲン化アルカリ金属が熱可塑性フッ素樹脂１００質量部に対して、０．０２質量部未満では熱可塑性フッ素樹脂中へのポリエーテルエステルアミドまたはポリエーテルアミドの分散性の向上が見られず、１０質量部を超える場合には得られるベルトの表面性が低下してしまうと同時に耐圧性（電圧を印加したときの耐絶縁破壊性）が低下してしまう。
【００２１】
本発明において、フッ素原子含有界面活性剤としては、ノニオン性、カチオン性、アニオン性およびカチオンとアニオンの両性のいずれも使用可能であり、例えば、パーフルオロブタンスルホン酸カリウム、パーフルオロブタンスルホン酸リチウム、パーフルオロオクタンスルホン酸カリウム、パーフルオロオクタンスルホン酸リチウムなどのパーフルオロアルキルスルホン酸のアルカリ金属塩や、パーフルオロブタンカルボン酸カリウム、パーフルオロブタンカルボン酸リチウム、パーフルオロオクタンカルボン酸カリウム、パーフルオロオクタンカルボン酸リチウムなどのパーフルオロアルキルカルボン酸のアルカリ金属塩などが挙げられるが、熱可塑性フッ素樹脂中へのポリエーテルエステルアミドまたはポリエーテルアミドの分散性が著しく改善できることから、パーフルオロアルキルスルホン酸のアルカリ金属塩が好ましい。ここで、パーフルオロアルキルスルホン酸の添加量は、３質量部を超え１０質量部以下であれば、ベルトのフィルミング防止に効果が大きくなり、特に好ましい。
【００２２】
また、本発明において、ハロゲン化アルカリ金属としては、フッ化ナトリウム、塩化カリウム、塩化リチウムなどが挙げられる。
【００２３】
電子写真シームレスベルトの引っ張り弾性率は、５００ＭＰａ以上４０００ＭＰａ以下であることが好ましい。ベルトの引っ張り弾性率が５００ＭＰａ未満ではベルトの伸縮に由来する不具合（カラー電子写真装置における色ずれなど）が発生し易く、４０００ＭＰａを超えると柔軟性が乏しいことからベルトの耐久性に劣る場合がある。引っ張り弾性率の測定はＪＩＳＫ−７１２７に準拠して行った。
【００２４】
熱可塑性フッ素樹脂としては、ポリフッ化ビニリデン系樹脂が、ポリエーテルエステルアミドまたはポリエーテルアミドに成形温度が近く、機械特性に優れることから好ましい。ここで、ポリフッ化ビニリデン樹脂としては、ポリフッ化ビニリデンの他にも、フッ化ビニリデン−ヘキサフルオロプロピレン共重合体、フッ化ビニリデン−テトラフルオロエチレン共重合体、フッ化ビニリデン−ヘキサフルオロプロピレン−テトラフルオロエチレン共重合体などのフッ化ビニリデンを主構成単位とするフッ化ビニリデン共重合体も挙げることができ、それらを単独もしくは２種以上組み合わせて使用してもよい。
【００２５】
本発明においては、特性に影響の無い範囲で、一般的に用いられるプラスチック添加剤（酸化防止剤、滑剤、充填剤など）を添加することもできる。
【００２６】
また、電子写真シームレスベルトの電気抵抗値は１×１０４Ω以上１×１０１４Ω以下であることが好ましく、電気抵抗の最大値が電気抵抗の最小値の１０倍未満というバラツキの電気抵抗であることが、電子写真シームレスベルトを電子写真装置に組み込んで画像を出力した場合の画像の均一性に優れることから好ましい。
【００２７】
電子写真シームレスベルトの製造方法としては、押し出し成形が電子写真シームレスベルトを連続的に生産できることから、ベルトの低コスト化が可能となり好ましい。
【００２８】
本発明において、熱可塑性フッ素樹脂中にポリエーテルエステルアミドまたはポリエーテルアミド、および、フッ素原子含有界面活性剤またはハロゲン化アルカリ金属を分散する方法としては、公知の混練、分散方法を使用できるが、高い分散能力と生産性を有することから２軸押し出し機による分散が好ましい。
【００２９】
電子写真シームレスベルトの１つである中間転写ベルトを用いた画像形成装置の一例の概略図を図１に示す。
【００３０】
図１は電子写真プロセスを利用したカラー画像形成装置（複写機あるいはレーザービームプリンター）である。中間転写ベルト６には中抵抗の弾性体を使用している。
【００３１】
１は第１の画像担持体として繰り返し使用される回転ドラム型の電子写真感光体であり、矢印の時計方向に所定の周速度（プロセススピード）をもって回転駆動される。
【００３２】
電子写真感光体１は回転過程で、一次帯電器２により所定の極性・電位に一様に帯電処理され、次いで露光手段３（カラー原稿画像の色分解・結像露光光学系や、画像情報の時系列電気デジタル画素信号に対応して変調されたレーザービームを出力するレーザースキャナによる走査露光系など）による画像露光３を受けることにより目的のカラー画像の第１の色成分像（例えば、イエロー色成分像）に対応した静電潜像が形成される。
【００３３】
次いで、その静電潜像が第１の現像器（イエロー色現像器４Ｙ）により第１色であるイエロートナーＹにより現像される。この時第２〜第４の現像器（マゼンタ色現像器４Ｍ、シアン色現像器４Ｃおよびブラック色現像器４Ｋ）の各現像器は作動−オフになっていて電子写真感光体１には作用せず、上記第１色のイエロートナー画像は上記第２〜第４の現像器により影響を受けない。
【００３４】
中間転写ベルト６は時計方向に電子写真感光体１と同じ周速度をもって回転駆動されている。
【００３５】
電子写真感光体１上に形成担持された上記第１色のイエロートナー画像が、電子写真感光体１と中間転写ベルト６とのニップ部を通過する過程で、一次転写ローラー８から中間転写ベルト６に印加される一次転写バイアスにより形成される電界により、中間転写ベルト６の外周面に順次中間転写（一次転写）されていく。
【００３６】
中間転写ベルト６に対応する第一色のイエロートナー画像の転写を終えた電子写真感光体１の表面は、感光体クリーナー５により清掃される。
【００３７】
以下、同様に第２色のマゼンタトナー画像、第３色のシアントナー画像、第４色のブラックトナー画像が順次中間転写ベルト６上に重ね合わせて転写され、目的のカラー画像に対応した合成カラートナー画像が形成される。
【００３８】
９は二次転写ローラーで、二次転写対向ローラー１２に対応し平行に軸受させて中間転写ベルト６の下面部に離間可能な状態に配設してある。
【００３９】
電子写真感光体１から中間転写ベルト６への第１〜第４色のトナー画像の順次重畳転写のための一次転写バイアスは、トナーとは逆極性（＋）で一次転写バイアス電源１０から印加される。その印加電圧は例えば＋１００Ｖ〜２ｋＶの範囲である。
【００４０】
電子写真感光体１から中間転写ベルト６への第１〜第３色のトナー画像の一次転写工程において、二次転写ローラー９は中間転写ベルト６から離間することも可能である。
【００４１】
中間転写ベルト６上に転写された合成カラートナー画像の第２の画像担持体である転写材１３への転写は、二次転写ローラー９が中間転写ベルト６に当接されると共に、給紙カセット１４内の転写材１３が給紙ローラー１５から転写材ガイドを通って、中間転写ベルト６と二次転写ローラー９との当接ニップに所定のタイミングで転写材１３が給送され、二次転写バイアス電源１１から二次転写ローラー９に印加される。この二次転写バイアスにより中間転写ベルト２から第２の画像担持体である転写材１３へ合成カラートナー画像が転写（二次転写）される。トナー画像の転写を受けた転写材１３は定着器１６へ導入され加熱定着される。
【００４２】
転写材１３への画像転写終了後、中間転写ベルト６には中間転写ベルトクリーナー７が当接され、電子写真感光体１とは逆極性のバイアスを印加することにより、転写材１３に転写されずに中間転写ベルト６上に残留しているトナー（転写残トナー）に電子写真感光体１と逆極性の電荷が付与される。
【００４３】
前記転写残トナーは、電子写真感光体１とのニップ部およびその近傍において電子写真感光体１に静電的に転写されることにより、中間転写部材がクリーニングされる。
【００４４】
また、図２を用いて、本発明における電子写真シームレスベルトの抵抗測定方法を説明する。
【００４５】
抵抗測定装置としては、図２に示されるような装置を用いる。電子写真シームレスベルト２００は、駆動ローラー２０１（ＪＩＳＡ硬度６０°のゴム製、直径は３０ｍｍ）と電極ローラー２０２（アルミニウム製、直径３０ｍｍ）およびテンションローラー２０４（アルミニウム製、直径２０ｍｍ、テンション荷重５０Ｎ）により張架されている。また、給電ローラー２０３が電極ローラー２０２に対して２０Ｎの力で当接されており、給電ローラー２０３は、抵抗を測定するベルトに対して十分に抵抗の低いゴムロールであり、ＪＩＳＡ硬度６０°、直径は３０ｍｍである。
【００４６】
電子写真シームレスベルト２００を、駆動ローラー２０１により１００ｍｍ／ｓのスピードで矢印の方向に駆動し、高圧電源ＨＶ（ＴＲｅＫ社製ＭＯＤＥＬ６１０Ｃ）から給電ローラー２０３に＋１００Ｖの電圧を印加する。給電ローラー２０３と電極ローラー２０２との間に流れた電流を高圧電源ＨＶの電流出力モニター端子から出力された信号をレコーダーＲｅｃ．（横河電機社製オシログラフィックレコーダーＯＲＭ１２００）に記録して、その電流と印加電圧１００Ｖから計算することにより電子写真シームレスベルトの電気抵抗を求める。ここで、レコーダーＲｅｃ．のサンプルレートを１００Ｈｚとして、ベルト１周分の電気抵抗を測定し、その１周分の電気抵抗のデータの平均値を電子写真シームレスベルトの電気抵抗値とする。
【００４７】
ベルト１周内で電気抵抗の最大値（Ｒｍａｘ）を電気抵抗の最小値（Ｒｍｉｎ）で除したＲｍａｘ／Ｒｍｉｎを電子写真シームレスベルトの電気抵抗値のバラツキとする。
【００４８】
【実施例】
以下、実施例をもって本発明を詳細に説明する。
【００４９】
（実施例１）
ポリエーテルエステルアミドまたはポリエーテルアミドと、フッ素原子含有界面活性剤またはハロゲン化アルカリ金属の配合物（以下、単に「配合物」と呼ぶ）を、
ポリフッ化ビニリデン樹脂（呉羽化学社製ＫＦポリマー＃８５０）  １００質量部
ポリエーテルエステルアミド（三洋化成製ペレスタット６３２１）  ２０質量部
フッ素原子含有界面活性剤（大日本インキ社製メガファックＦ−１１０（パーフルオロオクタンスルホン酸カリウム））  ４質量部
とし、上記配合物を２軸押し出し機を用いて２１０℃で溶融混練して、制電性樹脂組成物を得た。得られた制電性樹脂組成物を押し出し成形することにより直径１４０ｍｍ、幅２５０ｍｍの電子写真シームレスベルトを作製した。得られたベルトについて、以下の電気特性試験、画像出力試験および機械特性試験をそれぞれ行い評価した。評価結果を表１に示す。
【００５０】
＜電気特性試験＞
・電気抵抗値と電気抵抗のバラツキの測定
図２に示される抵抗測定装置にベルトを装着して、電子写真シームレスベルトの電気抵抗値と抵抗のバラツキを測定した。
・耐圧性の評価
図２に示される抵抗測定装置にベルトを装着して、高圧電源ＨＶに＋２．０ｋＶの電圧を印加して、絶縁破壊したものを×、絶縁破壊しなかったものを○とした。
【００５１】
＜画像出力試験＞
・初期画像評価
上述のとおり作製した電子写真シームレスベルトを図１に示される電子写真装置の中間転写ベルトとして装着してフルカラー画像を出力し、均一な画像が得られるものを「Ａ」、若干不均一であるが実用上問題ないレベルを「Ａ−」、明らかに不均一なものを「Ｂ」とした。
・耐フィルミング性評価
フルカラー１万枚の耐久試験を行い、ベルト表面へのトナーの固着（フィルミング）のないものを「Ａ」、トナー固着が見られたものを「Ｂ」とした。
【００５２】
＜機械特性試験＞
・引っ張り弾性率
電子写真シームレスベルトの周方向（ベルト進行方向）に引っ張るようにＪＩＳＫ−７１２７の３号ダンベルを作製し、５ｍｍ／ｍｉｎの試験速度で引っ張り、伸度０〜１％の間における引っ張り応力と歪みにより求めた。
・耐引き裂き性評価
上述のとおり作製した電子写真シームレスベルトの片端部に、カッターナイフを用いてベルト端部からベルトの軸方向に長さ５ｍｍの切り込みを入れ、図３に示されるベルト空回転試験機に装着し、１万回転後の切れ込み長さが１０ｍｍ未満のものを「Ａ」、１０ｍｍ以上かつ１５ｍｍ未満のものを「Ａ−」、１５ｍｍ以上裂けているものを「Ｂ」とし、「Ａ」、「Ａ−」を実用可と判断した。
【００５３】
図３において電子写真シームレスベルト３００は、駆動ローラー３０１（ＪＩＳＡ硬度６０°のゴム製、直径は３０ｍｍ）、従動ローラー３０２（アルミニウム製、直径３０ｍｍ）およびテンションローラー３０３（アルミニウム製、直径２０ｍｍ、テンション荷重５０Ｎ）に張架されており、電子写真シームレスベルト３００は駆動ローラー３０１により１００ｍｍ／ｓのスピードで矢印方向に駆動されている。
【００５４】
（実施例２）
実施例１において、配合物を以下のように変更した以外は、実施例１と同様にして電子写真シームレスベルトを作製し、各種特性評価試験を行った。評価結果を表１に示す。
ポリフッ化ビニリデン樹脂（呉羽化学社製ＫＦポリマー＃８５０）１００質量部
ポリエーテルエステルアミド（三洋化成製ペレスタット６３２１）６質量部
フッ化ナトリウム０．５質量部
（実施例３）
実施例１において、配合物を以下のように変更した以外は、実施例１と同様にして電子写真シームレスベルトを作製し、各種特性評価試験を行った。評価結果を表１に示す。
ポリフッ化ビニリデン樹脂（呉羽化学社製ＫＦポリマー＃８５０）１００質量部
ポリエーテルエステルアミド（三洋化成製ペレスタット６３２１）２０質量部
フッ素原子含有界面活性剤（トーケムプロダクツ社製ＫＦＢＳ）８質量部
（実施例４）
実施例１において、配合物を以下のように変更した以外は、実施例１と同様にして電子写真シームレスベルトを作製し、各種特性評価試験を行った。評価結果を表１に示す。
ポリフッ化ビニリデン樹脂（呉羽化学社製ＫＦポリマー＃８５０）１００質量部
ポリエーテルエステルアミド（三洋化成製ペレスタット３１７０）４０質量部
フッ化ナトリウム０．１質量部
（比較例１）
配合物を、
ポリカーボネート樹脂（帝人化成社製パンライトＫ−１３００ＣＭ）１００質量部
導電性カーボンブラック（旭電化社製デンカブラック）１４質量部
フッ素原子含有界面活性剤（大日本インキ社製メガファックＦ−１１０）２質量部
とし、上記配合物を２軸押し出し機を用いて２８０℃で溶融混練して、制電性樹脂組成物を得た。得られた制電性樹脂組成物を押し出し成形することにより直径１４０ｍｍ、幅２５０ｍｍの電子写真シームレスベルトを作製した。得られたベルトについて、実施例１と同様にして各種特性評価試験を行った。評価結果を表１に示す。
【００５５】
（比較例２）
実施例１において、配合物を以下のように変更した以外は、実施例１と同様にして電子写真シームレスベルトを作製し、各種特性評価試験を行った。評価結果を表１に示す。
ポリフッ化ビニリデン樹脂（呉羽化学社製ＫＦポリマー＃８５０）１００質量部
ポリエーテルエステルアミド（三洋化成製ペレスタット６３２１）３０質量部
ドデシルベンゼンスルホン酸ナトリウム２質量部
（比較例３）
実施例１において、配合物を以下のように変更した以外は、実施例１と同様にして電子写真シームレスベルトを作製し、各種特性評価試験を行った。評価結果を表１に示す。
ポリフッ化ビニリデン樹脂（呉羽化学社製ＫＦポリマー＃８５０）１００質量部
ポリエーテルエステルアミド（三洋化成製ペレスタット６３２１）２０質量部
フッ素原子含有界面活性剤（大日本インキ社製メガファックＦ−１１０）１１質量部
（比較例４）
実施例１において、配合物を以下のように変更した以外は、実施例１と同様にして電子写真シームレスベルトを作製し、各種特性評価試験を行った。評価結果を表１に示す。
ポリフッ化ビニリデン樹脂（呉羽化学社製ＫＦポリマー＃８５０）１００質量部
ポリエーテルエステルアミド（三洋化成製ペレスタット２４５０）４５質量部
フッ素原子含有界面活性剤（大日本インキ社製メガファックＦ−１１０）３質量部
【００５６】
【表１】
0003862532.tif 000002
【００５７】
【発明の効果】
以上説明したように、本発明によれば、電気抵抗が極めて均一で、表面性および機械特性に優れた電子写真シームレスベルトを得ることができる。
【図面の簡単な説明】
【図１】本発明に適用される電子写真プロセスを利用したカラー電子写真装置の構成の一例を示す概略断面図である。
【図２】本発明に用いられる抵抗測定装置の概略断面図である。
【図３】本発明に用いられるベルト空回転試験機の概略断面図である。
【符号の説明】
１  電子写真感光体
２  一次帯電器
３  露光手段
４Ｙ  イエロー色現像器
４Ｍ  マゼンタ色現像器
４Ｃ  シアン色現像器
４Ｋ  ブラック色現像器
５  感光体クリーナー
６  中間転写ベルト
７  中間転写ベルトクリーナー
８  一次転写ローラー
９  二次転写ローラー
１０  一次転写バイアス電源
１１  二次転写バイアス電源
１２  二次転写対向ローラー
１３  転写材
１４  給紙カセット
１５  給紙ローラー
１６  定着器
２０１  駆動ローラー
２０２  電極ローラー
２０３  給電ローラー
２０４  テンションローラー
ＨＶ  高圧電源
Ｒｅｃ．  レコーダー
３００  電子写真シームレスベルト
３０１  駆動ローラー
３０２  従動ローラー
３０３  テンションローラー
【図１】
0003862532.tif 000003
【図２】
0003862532.tif 000004
【図３】
0003862532.tif 000005